(57)【特許請求の範囲】
【請求項１】
（ａ）脂環式エポキシ樹脂、
（ｂ）ＯＨを末端に有するポリシロキサン、
（ｃ）ポリシロキサン／ポリエーテルコポリマー、及び
（ｄ）環状ポリシロキサン
からなる組成物。
【請求項２】
組成物全体を基準として、９４．０ないし９９．７重量％の成分（ａ）、０．１ないし２．０重量％の成分（ｂ）、０．１ないし２．０重量％の成分（ｃ）、及び０．１ないし２．０重量％の成分（ｄ）からなり、成分（ａ）、（ｂ）、（ｃ）及び（ｄ）の合計が１００重量％である請求項１に記載の組成物。
【請求項３】
成分（ａ）がヘキサヒドロフタル酸ジグリシジルエステル又は３，４−エポキシシクロヘキシルメチル−３’，４’−エポキシシクロヘキサンカルボキシレートである請求項１に記載の組成物。
【請求項４】
成分（ｂ）が式Ｉ；
【化１】
0004196365.tif 000006
（式中Ｒ1及びＲ2は互いに独立し、炭素原子数１ないし１８のアルキル基、炭素原子数５ないし１４のアリール基又は炭素原子数６ないし２４のアルアルキル基を表し、そしてｎは３ないし６０の平均値である。）で表されるポリシロキサンである請求項１に記載の組成物。
【請求項５】
成分（ｂ）が式Ｉ（式中Ｒ1及びＲ2は互いに独立してメチル基、エチル基又はフェニル基を表す。）で表されるポリシロキサンである請求項４に記載の組成物。
【請求項６】
成分（ｂ）が式Ｉ（式中Ｒ1及びＲ2はメチル基を表す。）で表されるポリシロキサンである請求項４に記載の組成物。
【請求項７】
成分（ｃ）がポリシロキサンセグメントとしてポリジメチルシロキサンを含むコポリマーである請求項１に記載の組成物。
【請求項８】
成分（ｃ）がポリエーテルセグメントとしてポリエチレンオキシド、ポリプロピレンオキシド又はポリエチレンオキシド／ポリプロピレンオキシドコポリマーを含むコポリマーである請求項１に記載の組成物。
【請求項９】
成分（ｄ）が式ＩＩ；
【化２】
0004196365.tif 000007
（式中Ｒ1及びＲ2は互いに独立して炭素原子数１ないし１８のアルキル基、炭素原子数５ないし１４のアリール基又は炭素原子数６ないし２４のアルアルキル基を表し、そしてｍは４ないし１２の整数である。）で表される環状ポリシロキサンである請求項１に記載の組成物。
【請求項１０】
成分（ｄ）が式ＩＩ（式中Ｒ1及びＲ2は互いに独立してメチル基、エチル基又はフェニル基を表し、そしてｍは４ないし６の整数である。）で表される環状ポリシロキサンである請求項９に記載の組成物。
【請求項１１】
成分（ｄ）がオクタメチルシクロテトラシロキサン、デカメチルシクロペンタシロキサン又はドデカメチルシクロヘキサシロキサンである請求項９に記載の組成物。
【請求項１２】
付加的に成分（ｅ）としてポリカルボン酸無水物を含む請求項１に記載の組成物。
【請求項１３】
請求項１２に記載の組成物を硬化させることにより得ることが可能な架橋生成物。
【発明の詳細な説明】
【０００１】
【発明の属する技術分野】
本発明は、脂環式エポキシ樹脂及び種々のポリシロキサンからなる組成物、そのような組成物を硬化させることにより得ることが可能な架橋生成物並びに電気絶縁材としてのその組成物の使用方法に関する。
【０００２】
【従来の技術・発明が解決しようとする課題】
エポキシ樹脂は、その良好な機械的特性及び高い比抵抗のため、電気絶縁材料としてしばしば使用される。その高い耐候性のため、脂環式エポキシ樹脂は特に屋外における使用に適している。しかしながら、空気が非常に汚染されていて雨の多い地域では、絶縁材の表面に汚れ／水の伝導性の層が形成されることがあり、絶縁材にダメージを与えそして更に完全な分解さえも引き起こしうる、漏れ電流及び電気アークを生じるという問題がある。殆ど汚染されないエポキシを基礎とした絶縁材の場合ですら、風化のため、やがて表面が腐食し、そのようにしてザラザラになった層が水で容易に湿ることができる場合、表面の伝導性が増加することがありうる。
【０００３】
ＵＳ特許３９２６８８５に記載されるように、ポリシロキサン／ポリエーテルコポリマー及びＯＨを末端に有するポリシロキサンの添加により、エポキシ樹脂に疎水特性を与えることができる。しかしながら、金属に対するこの材料の接着性は、全ての適用のために十分ではない。ＪＰ−Ａ−２−３０５４５４に、湿気に対し高い安定性を有し、そしてエポキシノボラック及びフェノール系樹脂の他に少量の環状ジメチルシロキサンを含むエポキシ樹脂混合物が記載される。これらの組成物では、表面と境を接する水により起こる腐食は実質的に防止されるが、そのような系では絶縁材として使用するための十分な疎水効果が達成されない。
本発明により、脂環式エポキシ樹脂及び三種の特定のポリシロキサンからなる組成物が非常に良好な疎水特性を有する貯蔵安定な乳濁液を形成する、ということが見出された。
【０００４】
【課題を解決するための手段】
本発明は、
（ａ）脂環式エポキシ樹脂、
（ｂ）ＯＨを末端に有するポリシロキサン、
（ｃ）ポリシロキサン／ポリエーテルコポリマー、及び
（ｄ）環状ポリシロキサン
からなる組成物に関連する。
【０００５】
【発明の実施の形態】
本発明の組成物中で、成分（ａ）ないし（ｄ）の量を広い範囲内で変化させることができる。
好ましい組成物は、組成物全体を基準として、９４．０ないし９９．７重量％、好ましくは９４．６ないし９８．５重量％の成分（ａ）、０．１ないし２．０重量％、好ましくは０．５ないし１．８重量％の成分（ｂ）、０．１ないし２．０重量％、好ましくは０．５ないし１．８重量％の成分（ｃ）、及び０．１ないし２．０重量％、好ましくは０．５ないし１．８重量％の成分（ｄ）からなり、成分（ａ）、（ｂ）、（ｃ）及び（ｄ）の合計が１００重量％であるものである。
【０００６】
本発明の範囲内では、“脂環式エポキシ樹脂”という語句は脂環式構造単位を有する全てのエポキシ樹脂を表し、すなわち、これには脂環式グリシジル化合物及びβ−メチルグリシジル化合物並びに環状アルキレンオキシドに基づくエポキシ樹脂が含まれる。
【０００７】
適する脂環式グリシジル化合物及びβ−メチルグリシジル化合物は、脂環式ポリカルボン酸、例えばテトラヒドロフタル酸、４−メチルテトラヒドロフタル酸、ヘキサヒドロフタル酸、３−メチルヘキサヒドロフタル酸及び４−メチルヘキサヒドロフタル酸のグリシジルエステル及びβ−メチルグリシジルエステルである。
【０００８】
その他の適する脂環式エポキシ樹脂は脂環式アルコール、例えば１，２−ジヒドロキシシクロヘキサン、１，３−ジヒドロキシシクロヘキサン及び１，４−ジヒドロキシシクロヘキサン、１，４−シクロヘキサンジメタノール、１，１−ビス（ヒドロキシメチル）シクロヘキス−３−エン、ビス（４−ヒドロキシシクロヘキシル）メタン、２，２−ビス（ヒドロキシシクロヘキシル）プロパン並びにビス（４−ヒドロキシシクロヘキシル）スルホンのジグリシジルエステル及びβ−メチルグリシジルエステルである。
【０００９】
環状アルキレンオキシド構造を含むエポキシ樹脂は、例えば、ビス（２，３−エポキシシクロペンチル）エーテル、２，３−エポキシシクロペンチルグリシジルエーテル、１，２−ビス（２，３−エポキシシクロペンチル）エタン、ビニルシクロヘキセンジオキシド、３，４−エポキシシクロヘキシルメチル−３’，４’−エポキシシクロヘキサンカルボキシレート、３，４−エポキシ−６−メチルシクロヘキシルメチル−３’，４’−エポキシ−６’−メチルシクロヘキサンカルボキシレート、ビス（３，４−エポキシシクロヘキシルメチル）アジペート及びビス（３，４−エポキシ−６−メチルシクロヘキシルメチル）アジペートである。
【００１０】
好ましい脂環式エポキシ樹脂は、ビス（４−ヒドロキシシクロヘキシル）メタンジグリシジルエーテル、２，２−ビス（４−ヒドロキシシクロヘキシル）プロパンジグリシジルエーテル、テトラヒドロフタル酸ジグリシジルエーテル、４−メチルテトラヒドロフタル酸ジグリシジルエーテル、４−メチルヘキサヒドロフタル酸ジグリシジルエーテル及び、特に、ヘキサヒドロフタル酸ジグリシジルエーテル並びに３，４−エポキシシクロヘキシルメチル−３’，４’−エポキシシクロヘキサンカルボキシレートである。
【００１１】
成分（ｂ）のＯＨを末端に有するポリシロキサンを公知の方法により、例えば相当するオルガノクロロシランを加水分解し、続いて該シラノールを重縮合することにより製造することができ、この方法により通常１０００ないし１５００００ｇ／ｍｏｌの分子量を有するポリシロキサン混合物が生じる。このようなＯＨを末端に有するポリシロキサンの多くは市販で入手可能である。
液体ポリシロキサンは、本発明の組成物中で好ましく使用される。
【００１２】
式Ｉ；
0004196365.tif 000002
（式中Ｒ1 及びＲ2 は互いに独立し、炭素原子数１ないし１８のアルキル基、炭素原子数５ないし１４のアリール基又は炭素原子数６ないし２４のアルアルキル基を表し、そしてｎは３ないし６０、好ましくは４ないし２０の平均値である。）で表されるポリシロキサンを使用することが好ましい。
【００１３】
アルキル基には、例えば、メチル基、エチル基、イソプロピル基、ｎ−プロピル基、ｎ−ブチル基、イソブチル基、第二ブチル基、第三ブチル基並びに種々の異性化ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基及びエイコシル基の郡が含まれる。
アリール基Ｒ1 又はＲ2 は好ましくは６ないし１０の炭素原子を含み、例えば、フェニル基、トリル基、ペンタリニル基、インデニル基、ナフチル基、アズリニル基及びアンスリール基であってよい。
アルアルキル基Ｒ1 又はＲ2 は好ましくは７ないし１２の炭素原子を含み、特に好ましくは７ないし１０の炭素原子を含み、そして、例えば、ベンジル基、フェネチル基、３−フェニルプロピル基、α−メチルベンジル基、４−フェニルブチル基又はα，α−ジメチルベンジル基であってよい。
【００１４】
特に好ましいポリシロキサンは、式Ｉ（式中Ｒ1 及びＲ2 は互いに独立し、メチル基、エチル基又はフェニル基を表す。）で表されるものである。
特に好ましい成分（ｂ）は式Ｉ（式中Ｒ1 及びＲ2 はメチル基を表す。）で表されるポリシロキサンである。
【００１５】
本発明の新規組成物の成分（ｃ）は直鎖及び更には分枝鎖状のブロックコポリマーであってよい。これらのコポリマーはポリシロキサンとポリエーテルセグメントの間にＳｉ−Ｏ−Ｃ−架橋又はＳｉ−Ｃ−架橋を有することができる。Ｓｉ−Ｏ−Ｃ−架橋を有するコポリマーは、例えば、ポリシロキサンと反応性末端基（例えば、水素原子、ハロゲン原子、アルコキシ基、アセチル基又はジアルキルアミノ基）、そしてポリエーテルアルコールを反応させることにより製造することができる。
Ｓｉ−Ｃ−架橋を含むコポリマーは、例えば、ビニル末端基を含むポリエーテルをＳｉ−Ｈ−基を含むシロキサンでヒドロシリル化することにより得ることができる。
ポリシロキサン主鎖及び直鎖のポリエーテル側鎖を有する分枝鎖状コポリマーは、本発明の範囲内で特に興味深い。
【００１６】
本発明の新規組成物は、ポリシロキサンセグメントとしてポリジメチルシロキサンからなるコポリマーを成分（ｃ）として好ましく含む。
その他の好ましい成分（ｃ）は、ポリエーテルセグメントとしてポリエチレンオキシド、ポリプロピレンオキシド又はポリエチレンオキシド／ポリプロピレンオキシドコポリマーを含むコポリマーである。
適するポリシロキサン／ポリエーテルコポリマーは市販で入手可能であり、例えばＮＭ４２０５（ヒュールス株式会社（Huls AG ）製）である。
【００１７】
成分（ｄ）の環状ポリシロキサンも当業者に公知であり、公知の方法により製造することができる。
式II；
0004196365.tif 000003
（式中Ｒ1 及びＲ2 は互いに独立して炭素原子数１ないし１８のアルキル基、炭素原子数５ないし１４のアリール基又は炭素原子数６ないし２４のアルアルキル基を表し、そしてｍは４ないし１２の整数である。）で表される環状ポリシロキサンを成分（ｄ）として使用することが好ましい。
【００１８】
好ましい成分（ｄ）は、式II（式中Ｒ1 及びＲ2 は互いに独立してメチル基、エチル基又はフェニル基を表し、そしてｍは４ないし６の整数である。）で表される環状ポリシロキサンである。
Ｒ1 及びＲ2 は特に好ましくはメチル基である。
ジャーナル  オブ  アメリカン  ケミカル  ソサエティー，６８巻，３５８号（１９４６年）（J. Am. Chem. Soc. 68, 358 (1946)）に記載されるように、相当するジアルキル−、ジアリール−又はジアルアルキルジクロロシランの加水分解により得られた反応混合物から、このような環状ポリシロキサンを単離することができる。
成分（ｄ）として特に好ましくは、化合物オクタメチルシクロテトラシロキサン、デカメチルシクロペンタシロキサン及び、特に、ドデカメチルシクロヘキサシロキサンであり、これらは市販で入手可能である。
【００１９】
原則として、本発明の新規組成物を全ての慣例的なエポキシ硬化剤で硬化することができる。しかしながら、無水物の硬化剤を使用することが好ましい。
従って、もう一つの面では、本発明は上述の成分（ａ）ないし（ｄ）及び付加的に成分（ｅ）としてポリカルボン酸無水物を含む組成物に関する。
これらの無水物は直鎖の脂肪族ポリマーの無水物、例えばポリセバシン酸ポリ無水物又はポリアゼライン酸ポリ無水物、或は環状カルボン酸無水物であってよい。
環状カルボン酸無水物が特に好ましい。
【００２０】
環状カルボン酸無水物の例を以下に記す。
スクシン酸無水物、シトラコン酸無水物、イタコン酸無水物、アルケニル置換スクシン酸無水物、ドデセニルスクシン酸無水物、マレイン酸無水物及びトリカルボアリル酸無水物、シクロペンタジエン又はメチルシクロペンタジエンに対するマレイン酸無水物付加物、マレイン酸無水物に対するリノレン酸付加物、アルキル化エンドアルキレンテトラヒドロフタル酸無水物、メチルテトラヒドロフタル酸無水物及びテトラヒドロフタル酸無水物、特に適する後者の二種の異性化混合物。ヘキサヒドロフタル酸無水物及びメチルヘキサヒドロフタル酸無水物が特に好ましい。
【００２１】
環状カルボン酸無水物の他の例は芳香族の無水物、例えばピロメリット酸二無水物、トリメリット酸無水物及びフタル酸無水物である。
塩素化又は臭素化無水物、例えばテトラクロロフタル酸無水物、テトラブロモフタル酸無水物、ジクロロマレイン酸無水物及びクロレンジン酸無水物を使用することも可能である。
【００２２】
所望の場合、本発明の新規組成物は付加的に硬化促進剤（ｆ）を含むことができる。適する促進剤は当業者に公知である。言及するべき例を以下に記す。
アミン、特に第三級アミンと三塩化ホウ素又は三フッ化ホウ素の錯体；
第三級アミン、例えばベンジルジメチルアミン；
尿素誘導体、例えばＮ−４−クロロフェニル−Ｎ’，Ｎ’−ジメチルウレア（モニュロン(monuron))；
無置換の又は置換基を有するイミダゾール、例えばイミダゾール又は２−フェニルイミダゾール。
好ましい促進剤は第三級アミン、特にベンジルジメチルアミンである。
【００２３】
成分（ｅ）及び（ｆ）は慣例的に効果的な量で、すなわち本発明の新規組成物を硬化させるために十分な量で使用される。成分（ａ）及び（ｅ）、並びに存在させる場合の（ｆ）の比率は、使用される化合物の種類、要求される硬化速度及び最終生成物に要望される性質に依存し、そして当業者はそれを容易に決定することができる。通常、エポキシ１当量に対し、０．４ないし１．６、特に０．８ないし１．２当量の無水物の群が使用される。
樹脂混合物（ａ）ないし（ｄ）及び硬化成分（ｅ）は、促進剤（ｆ）と一緒になることを要求された場合、一般的に別々に貯蔵され、使用直前に混合される。
【００２４】
硬化混合物は強化剤(toughener) 、例えば、当業者にゴム強化剤として公知であるコアー／シェル（Core/Shell）ポリマー若しくはそのエラストマー又はエラストマー含有グラフトポリマーを含むこともできる。
適する強化剤は、例えばＥＰ−Ａ−４４９７７６に記載される。
【００２５】
硬化混合物は付加的に、充填剤、例えば金属粉、木粉、ガラス粉、ガラスビーズ、半金属酸化物及び金属酸化物、代表的にはＳｉＯ2 （エーロシル、石英、石英粉、合成シリカ粉）、酸化アルミニウム及び酸化チタニウム、金属水酸化物、例えばＭｇ（ＯＨ）2 、Ａｌ（ＯＨ）3 及びＡＬＯ（ＯＨ）、半金属窒化物及び金属窒化物、例えば窒化ケイ素、窒化ホウ素及び窒化アルミニウム、半金属炭化物及び金属炭化物（ＳｉＣ）、金属カーボネート（ドロマイト、チョーク、ＣａＣＯ3 ）、金属スルフェート（バリタ、セッコウ）；主にシリケート系列、例えばゼオライト（特にモレキュラーシーブ）、タルク、マイカ、カオリン、ウォラストナイト、ベントナイト及びその他からの鉱物粉及び天然若しくは合成鉱物を含んでよい。
【００２６】
硬化混合物は、上述したものの他に、その他の慣例的な添加剤、例えば酸化防止剤、光安定剤、難燃剤、結晶水含有充填剤、可塑剤、着色剤、顔料、チキソトロープ剤、強化剤、脱泡剤、帯電防止剤、潤滑剤及び脱型剤を含むことができる。
公知の混合装置、例えば攪拌機（特に分散機及び登録商標スプラトン(Supraton)）、ニーダー、ロール又はドライミキサーを使用して、公知の方法により本発明の新規組成物を製造することができる。
【００２７】
公知の方法により、１又は２段階で本発明の新規混合物を硬化することができる。硬化は一般的に、温度範囲６０℃ないし２００℃、好ましくは８０℃ないし１８０℃まで加熱することにより行われる。
本発明は、本発明の組成物を硬化することにより得ることが可能な架橋生成物にも関する。
【００２８】
相当する無変性の系と比較すると、驚くべきことに、新規組成物中へ三種のシロキサン成分を添加することは、硬化生成物の機械的及び電気的性質の劣化をなくすか又は劣化を少なくするという結果をもたらす。靱性に関しては、それらの実質上より高い破壊エネルギーＧ1C及びより高い臨界応力強度ファクターＫ1Cにより示されるように、本発明の系は更に優れている。
一般的に、シリコンの添加は接着特性の低下をもたらす。しかしながら、それらの変化のない良好な片持ちばり強度により示されるように、新規組成物は予想外にも金属に対して良好な接着力を有している。
【００２９】
新規系の優れた疎水特性は特に興味深い。硬化エポキシ樹脂混合物は、比較される無変性の樹脂より実質上疎水性であるだけではなく、その疎水特性は硬化生成物に対して適用された他の層にも移動する（いわゆる疎水性転移効果）。従って、初めに汚れの親水性層は疎水性となり、そして水と接触しても（例えば雨の間）、無変性の系の場合におけるような伝導性の汚れ／水の層は形成されない。
【００３０】
本発明の新規組成物は、特にキャスト樹脂、ラミネート樹脂、成形材料、塗料として、そして特に電気絶縁性組成物として適している。
新規組成物の電気絶縁材としての使用は、本発明のもう一つの主題を構成する。
【００３１】
以下の実施例では、以下に記す市販で入手可能な物質を使用する。
エポキシ樹脂１：
ヘキサヒドロフタル酸ジグリシジルエステル（エポキシ価：５．６ないし６．２ｖａｌ／ｋｇ）
硬化剤１：
７０．０重量部のヘキサヒドロフタル酸無水物及び３０．０重量部のメチルヘキサヒドロフタル酸無水物からなる硬化剤混合物。
シルボンド(Silbond) Ｗ  １２  ＥＳＴ：
エポキシシランで前処理された石英粉（クウォルツヴェルケ  フレッチェン(Quarzwerke Frechen)）。
ポリシロキサン１：
５Ｐａ・ｓの粘度を有する、ＯＨを末端に有するポリジメチルシロキサン（ヒュールス株式会社(Huls AG))。
ＮＭ４２０５：
トリメチルシロキシ末端基を有するポリジメチルシロキサン主鎖並びにポリエチレンオキシド／ポリプロピレンオキシドコポリマー及びブトキシ末端基を有するポリエーテル側鎖からなるポリエーテル修飾シリコン。分子量１４０００ｇ／ｍｏｌ。粘度８００±２５０ｍＰａ・ｓ（ヒュールス株式会社(Huls AG) ）。
【００３２】
【実施例】
実施例１：
９５５０ｇのエポキシ樹脂１、１５０ｇのポリシロキサン１、１５０ｇのＮＭ４２０５及び１５０ｇのドデカメチルシクロヘキサシロキサンを、分散ディスクを取り付けた混合装置中に量り分け、室温で１時間、３０００ｒｐｍで混合する。次いで、攪拌しながら１０分間、約１０ｍｂａｒの真空で、この混合物を脱気し、白色の乳濁液を得る。
ブレードミキサーを使用して、３０分間６０℃で、そのようにして得られた樹脂プレミックス１０００ｇを、８６０ｇの硬化剤１、４．８ｇのベンジルジメチルアミン及び３６２０ｇの石英粉シルボンド（Silbond ）Ｗ１２ＥＳＴと混合し、次いで、この混合物を約１０ｍｂａｒで手早く脱気する。
次いで、６時間８０℃及び１０時間１４０℃で、この組成物を硬化させる。硬化生成物の性質を表１にまとめる。
【００３３】
比較例１：
ブレードミキサーを使用して、３０分以上の時間６０℃で、１０００ｇのヘキサヒドロフタル酸ジグリシジルエステル（エポキシ価：５．６ないし６．２ｖａｌ／ｋｇ）を、７０．０重量部のヘキサヒドロフタル酸無水物及び３０．０重量部のメチルヘキサヒドロフタル酸無水物からなる硬化剤混合物９００ｇ、ベンジルジメチルアミン５．０ｇ及びシラン化石英粉３７００ｇと混合し、次いで、この混合物を約１０ｍｂａｒで手早く脱気する。
次いで、６時間８０℃及び１０時間１４０℃で、この組成物を硬化させる。硬化生成物の性質を表１にまとめる。
【００３４】
応用例１：
圧力ゲル化法の手段により支持絶縁材を製造する。これは、１４０℃に加熱された、脱型剤で処理された金型中へ実施例１及び比較例１に従って製造された未硬化の混合物を射出することにより製造される。ゲル化後（約２０分後）、成形品を型から取り出し、１０時間１４０℃で後硬化させる。予想外にも新規組成物から製造された絶縁材は、シリコン添加剤を含まない類似の組成物から製造された絶縁材より高い片持ちばり強度を有する（表１を参照）。
【００３５】
応用例２：
以下の試験では、非常に汚染された雰囲気において、本発明により変性された系を使用して製造した絶縁材の改良された性質、特にその改良された疎水特性を証明する。
実施例１及び比較例１に従って製造された材料の試料を、疎水特性に関してＤＩＮ５３３６４に従って試験する。この目的のために、３０ｄｙｎ／ｃｍの表面張力を有する試験液（エチレングリコールモノエチルエーテル＋着色剤）を小さなヘアーブラシにより、予めエタノール洗浄した試料に付着させる。本発明の試料では、付着させた試験インクフィルムは直ちに収縮し、それに反してシリコン添加剤なしの比較系では、要求された２秒よりも実質的に長く液体は接着する。これは、本発明により変性された系はより低い表面エネルギーを有するということを示し、すなわち、それがより疎水性であることは明白である。
いわゆる疎水性転移効果を検出するために、実施例１及び比較例１（いずれもシリコン含有脱型剤を使用せずに製造し、脱型後エタノールで洗浄する）に従って製造された材料の２つのシートに人工的に汚染物質を付着させる。９０％の水及び１０％の水酸化アルミニウムからなる懸濁液を約１ｍｍの層の厚さで、試料に付着させる。着色剤の沈澱後、表面に浮かぶ水をピペットで除去する。室温で３日間乾燥後、ピペットを使用して水滴を他の層に付着させる。比較系（比較例１の混合物）では、水酸化アルミニウムからなる他の層中に水滴が直ちに染み込むが、それに反して本発明により変性された系（実施例１の混合物）では、他の層の表面に水滴が残り続けるか、又は試料を傾斜させると転る。
【００３６】
0004196365.tif 000004
0004196365.tif 000005